(57)【特許請求の範囲】
【請求項１】
結晶性ポリエステル樹脂と、非結晶性樹脂と、磁性粉とを含有するトナー粒子を、複数含む磁性トナーであって、
前記磁性粉は、アスペクト比２．０以上の針状磁性粒子の粉体である針状磁性粉と、アスペクト比２．０未満の非針状磁性粒子の粉体である非針状磁性粉とを含み、
前記針状磁性粒子は、ニグロシンで表面処理されており、
前記磁性トナーの残留磁化は７ｅｍｕ／ｇ以上２０ｅｍｕ／ｇ以下であり、
前記非針状磁性粒子の表面にはニグロシンが存在しない、磁性トナー。
【請求項２】
前記非結晶性樹脂は、非結晶性ポリエステル樹脂である、請求項１に記載の磁性トナー。
【請求項３】
前記トナー粒子は、
前記結晶性ポリエステル樹脂と、前記非結晶性樹脂と、前記磁性粉とを含有するトナー母粒子と、
前記トナー母粒子の表面に付着した外添剤と、
を備える、請求項１又は２に記載の磁性トナー。
【請求項４】
前記ニグロシンは、粒子の状態で前記針状磁性粒子の表面に存在する、請求項１〜３のいずれか一項に記載の磁性トナー。
【請求項５】
前記磁性トナーの残留磁化は、８ｅｍｕ／ｇ以上１４ｅｍｕ／ｇ以下である、請求項１〜４のいずれか一項に記載の磁性トナー。
【請求項６】
飽和磁化７５ｅｍｕ／ｇ以上９５ｅｍｕ／ｇ以下かつ残留磁化２５ｅｍｕ／ｇ以上５０ｅｍｕ／ｇ以下の針状磁性粉と、飽和磁化７５ｅｍｕ／ｇ以上９５ｅｍｕ／ｇ以下かつ残留磁化５ｅｍｕ／ｇ以上２０ｅｍｕ／ｇ以下の非針状磁性粉との混合物である、請求項１〜５のいずれか一項に記載の磁性トナー。
【請求項７】
前記針状磁性粒子は、ニグロシンで表面処理されたフェライト粒子であり、
前記ニグロシンの量は、前記フェライト粒子１００質量部に対して２質量部以上４質量部以下である、請求項１〜６のいずれか一項に記載の磁性トナー。
【請求項８】
前記針状磁性粒子のアスペクト比は３．０以上５．０以下であり、
前記非針状磁性粒子のアスペクト比は１．０以上１．５以下である、請求項１〜７のいずれか一項に記載の磁性トナー。
【請求項９】
前記磁性トナーはＭＩＣＲ用トナーである、請求項１〜８のいずれか一項に記載の磁性トナー。
【発明の詳細な説明】
【技術分野】
【０００１】
本発明は、静電潜像現像用トナーに関する。
【背景技術】
【０００２】
識別マークを用いた偽造防止方法として、ＭＩＣＲ（Magnetic Ink Character Recognition）システムが知られている。ＭＩＣＲシステムでは、磁性インク又は磁性トナーを用いて、所定の媒体（より具体的には、小切手、有価証券、請求書、又はチケット等）に所定の識別マークを印刷してから、その媒体を流通させる。一般に、識別マークは、数字と記号との組合せで構成される。流通後は、識別マークに含まれる所定の情報（より具体的には、マークの形状、及び磁気情報等）を、専用の読取機を用いて読み取ることで、その媒体の真偽を判断することができる。
【０００３】
例えば特許文献１に、ＭＩＣＲシステムで用いられる磁性トナー（ＭＩＣＲ用トナー）が開示されている。特許文献１に記載される磁性トナーでは、トナー粒子の残留磁化σｒが４≦σｒ≦７ｅｍｕ／ｇである。
【先行技術文献】
【特許文献】
【０００４】
【特許文献１】特開平６−２８２１００号公報
【発明の概要】
【発明が解決しようとする課題】
【０００５】
しかしながら、特許文献１に開示される技術だけでは、磁性粉の分散性、磁気読取性、及び定着性に優れ、常温常湿環境及び高温高湿環境のいずれの環境下でも高画質の画像を形成できる磁性トナーを提供することは困難である。
【０００６】
本発明は、上記課題に鑑みてなされたものであり、磁性粉の分散性、磁気読取性、及び定着性に優れ、常温常湿環境及び高温高湿環境のいずれの環境下でも高画質の画像を形成できる磁性トナーを提供することを目的とする。
【課題を解決するための手段】
【０００７】
本発明に係る磁性トナーは、結晶性ポリエステル樹脂と、非結晶性樹脂と、磁性粉とを含有するトナー粒子を、複数含む。前記磁性粉は、アスペクト比２．０以上の針状磁性粒子の粉体である針状磁性粉と、アスペクト比２．０未満の非針状磁性粒子の粉体である非針状磁性粉とを含む。前記針状磁性粒子は、ニグロシンで表面処理されている。前記磁性トナーの残留磁化は７ｅｍｕ／ｇ以上２０ｅｍｕ／ｇ以下である。
【発明の効果】
【０００８】
本発明によれば、磁性粉の分散性、磁気読取性、及び定着性に優れ、常温常湿環境及び高温高湿環境のいずれの環境下でも高画質の画像を形成できる磁性トナーを提供することが可能になる。
【発明を実施するための形態】
【０００９】
本発明の実施形態について説明する。なお、粉体（より具体的には、トナー母粒子、磁性粉、外添剤、又はトナー等）に関する評価結果（形状又は物性などを示す値）は、何ら規定していなければ、粉体から平均的な粒子を相当数選び取って、それら平均的な粒子の各々について測定した値の個数平均である。
【００１０】
粉体の個数平均粒子径は、何ら規定していなければ、顕微鏡を用いて測定された１次粒子の円相当径（粒子の投影面積と同じ面積を有する円の直径）の個数平均値である。また、粉体の体積中位径（Ｄ50）の測定値は、何ら規定していなければ、レーザー回折／散乱式粒度分布測定装置（株式会社堀場製作所製「ＬＡ−７５０」）を用いて測定した値である。また、軟化点（Ｔｍ）は、何ら規定していなければ、高化式フローテスター（株式会社島津製作所製「ＣＦＴ−５００Ｄ」）を用いて測定した値である。高化式フローテスターで測定されたＳ字カーブ（横軸：温度、縦軸：ストローク）において、「（ベースラインストローク値＋最大ストローク値）／２」となる温度が、Ｔｍ（軟化点）に相当する。また、融点（Ｍｐ）の測定値は、何ら規定していなければ、示差走査熱量計（セイコーインスツル株式会社製「ＤＳＣ−６２２０」）を用いて測定されるＤＳＣ曲線中の最大吸熱ピークの温度である。また、ＢＥＴ比表面積の測定値は、何ら規定していなければ、全自動ＢＥＴ比表面積測定装置（株式会社マウンテック製「Ｍａｃｓｏｒｂ（登録商標）ＨＭ  ＭＯＤＥＬ−１２０８」）を用いて測定した値である。
【００１１】
以下、化合物名の後に「系」を付けて、化合物及びその誘導体を包括的に総称する場合がある。化合物名の後に「系」を付けて重合体名を表す場合には、重合体の繰返し単位が化合物又はその誘導体に由来することを意味する。また、アクリル及びメタクリルを包括的に「（メタ）アクリル」と総称する場合がある。
【００１２】
本実施形態に係る磁性トナーは、例えばＭＩＣＲシステムで、正帯電性トナーからなる１成分現像剤として、静電潜像の現像に好適に用いることができる。本実施形態の磁性トナーは、複数のトナー粒子（それぞれ後述する構成を有する磁性粒子）を含む粉体である。
【００１３】
本実施形態に係る磁性トナーは、例えば電子写真装置（画像形成装置）において画像の形成に用いることができる。正帯電性トナーは、画像形成装置において、摩擦により正に帯電する。以下、電子写真装置による画像形成方法の一例について説明する。
【００１４】
まず、画像データに基づいて感光体（例えば、アモルファスシリコン（ａ−Ｓｉ）感光体ドラムの表層部）に静電潜像を形成する。次に、形成された静電潜像を、トナーを用いて現像する。現像工程では、感光体の近傍に配置された現像スリーブ（例えば、現像装置内の現像ローラーの表層部）上のトナー（例えば、ブレードとの摩擦により帯電したトナー）を静電潜像に付着させて、感光体上にトナー像を形成する。そして、続く転写工程では、感光体上のトナー像を記録媒体（例えば、紙）に転写する。その後、トナーを加熱して、記録媒体にトナーを定着させる。その結果、記録媒体に画像が形成される。
【００１５】
本実施形態に係る磁性トナーは、複数のトナー粒子を含む。トナー粒子は、外添剤を備えていてもよい。トナー粒子が外添剤を備える場合には、トナー粒子はトナー母粒子と外添剤とを備える。外添剤はトナー母粒子の表面に付着している。トナー母粒子は、結着樹脂と磁性粉とを含有する。トナー母粒子は、必要に応じて、磁性粉以外の内添剤（例えば、離型剤、着色剤、及び電荷制御剤の少なくとも１つ）を含有していてもよい。なお、必要がなければ外添剤を割愛してもよい。外添剤を割愛する場合には、トナー母粒子がトナー粒子に相当する。
【００１６】
本実施形態に係る磁性トナーに含まれるトナー粒子は、シェル層を備えないトナー粒子（以下、非カプセルトナー粒子と記載する）であってもよいし、シェル層を備えるトナー粒子（以下、カプセルトナー粒子と記載する）であってもよい。カプセルトナー粒子では、トナー母粒子が、コアと、コアの表面を覆うシェル層とを備える。シェル層は、実質的に樹脂から構成される。例えば、低温で溶融するコアを、耐熱性に優れるシェル層で覆うことで、トナーの耐熱保存性及び低温定着性の両立を図ることが可能になる。シェル層を構成する樹脂中に添加剤が分散していてもよい。シェル層は、コアの表面全体を覆っていてもよいし、コアの表面を部分的に覆っていてもよい。トナーの定着性を向上させるためには、カプセルトナー粒子のコアが、実質的に熱可塑性樹脂から構成されることが好ましい。カプセルトナー粒子では、後述する非カプセルトナー粒子におけるトナー母粒子をコアとして使用できる。シェル層は、実質的に熱硬化性樹脂から構成されてもよいし、実質的に熱可塑性樹脂から構成されてもよいし、熱可塑性樹脂と熱硬化性樹脂との両方を含有していてもよい。
【００１７】
本実施形態に係る磁性トナーは、次に示す基本構成を有する。
【００１８】
（磁性トナーの基本構成）
磁性トナーが、結晶性ポリエステル樹脂と、非結晶性樹脂と、磁性粉とを含有するトナー粒子を、複数含む。磁性粉は、アスペクト比２．０以上の針状磁性粒子の粉体（以下、針状磁性粉と記載する）と、アスペクト比２．０未満の非針状磁性粒子の粉体（以下、非針状磁性粉と記載する）とを含む。針状磁性粒子は、ニグロシンで表面処理されている。磁性トナーの残留磁化は７ｅｍｕ／ｇ以上２０ｅｍｕ／ｇ以下である。なお、アスペクト比は、粒子の顕微鏡像に基づいて測定される粒子の「最大長径／最大長径に直交する幅」に相当する。
【００１９】
十分なトナーの残留磁化、定着性、及び帯電性を確保しつつトナー粒子からの磁性粉の脱離を抑制するためには、トナーが針状磁性粉と非針状磁性粉とを含むことが好ましい。非針状磁性粉よりも針状磁性粉のほうが、トナーに対する残留磁化付与性が高い傾向がある。非針状磁性粉だけでトナーに十分な残留磁化を付与するために、トナーに多量の磁性粉を含ませると、十分なトナーの定着性を確保しにくくなる。他方、トナー粒子中の磁性粉の分散性は、針状磁性粉よりも非針状磁性粉のほうが優れる傾向がある。トナーが針状磁性粉だけを含むと、トナー粒子の表面から針状磁性粉が突出して、他の物体との摩擦などによりトナー粒子から針状磁性粉が脱離し易くなる。また、湿度の高い環境下では、トナー粒子の表面で突出した針状磁性粉に水分が吸着して、トナーの帯電量が低下し易い。トナーの帯電量が不十分になると、画像形成において、画像濃度が低くなり、かぶりが生じ易くなる。ＭＩＣＲシステムにおいて、印刷された識別マークの画質が悪いと、識別マークを正確に読み取ることができない可能性が高くなる。また、ＭＩＣＲシステムにおいて、磁性トナーで形成された識別マークの磁気読取性を高めるためには、その磁性トナーの残留磁化が、７ｅｍｕ／ｇ以上２０ｅｍｕ／ｇ以下であることが好ましく、８ｅｍｕ／ｇ以上１４ｅｍｕ／ｇ以下であることがより好ましい。
【００２０】
十分なトナーの残留磁化、定着性、及び帯電性を確保しつつトナー粒子からの磁性粉の脱離を抑制するためには、針状磁性粒子のアスペクト比が３．０以上５．０以下であり、非針状磁性粒子のアスペクト比が１．０以上１．５以下であることが特に好ましい。非針状磁性粒子の形状は、球状であってもよいし、多面体状であってもよい。
【００２１】
磁性トナーが７ｅｍｕ／ｇ以上２０ｅｍｕ／ｇ以下の残留磁化を有するためには、磁性トナーが、飽和磁化７５ｅｍｕ／ｇ以上９５ｅｍｕ／ｇ以下かつ残留磁化２５ｅｍｕ／ｇ以上５０ｅｍｕ／ｇ以下の針状磁性粉と、飽和磁化７５ｅｍｕ／ｇ以上９５ｅｍｕ／ｇ以下かつ残留磁化５ｅｍｕ／ｇ以上２０ｅｍｕ／ｇ以下の非針状磁性粉との混合物であることが好ましい。
【００２２】
発明者は、トナー粒子中に、結晶性ポリエステル樹脂と、ニグロシンで表面処理された針状磁性粒子の粉体（針状磁性粉）とを含有させることで、トナー粒子中における針状磁性粉の分散性を向上させることができることを見出した。結晶性ポリエステル樹脂とニグロシンとが適度に相溶するためであると考えられる。また、トナー粒子中にニグロシンを含有させることで、トナーの正帯電性が向上する。以下、ニグロシンで表面処理される前の針状磁性粒子（未処理粒子）を、処理対象粒子と記載する場合がある。
【００２３】
ニグロシンは、粒子の状態で針状磁性粒子の表面に存在することが好ましい。結晶性ポリエステル樹脂とニグロシンとが相溶し過ぎると、トナー粒子に対するニグロシンの正帯電付与性が低くなる傾向がある。このため、トナーの正帯電性を向上させるためには、ニグロシンが、結晶性ポリエステル樹脂と相溶し過ぎず、粒子の状態で針状磁性粒子の表面に存在することが好ましい。ニグロシン粒子の表面全域のうち面積割合で１０％以上７０％以下の領域が、処理対象粒子（例えば、フェライト粒子）に接触していることが好ましい。ニグロシン粒子が処理対象粒子に埋まり過ぎると、ニグロシンの正帯電付与性が十分に発揮されない可能性がある。ニグロシン粒子と処理対象粒子との接触面積が小さ過ぎると、ニグロシン粒子と処理対象粒子との接着力が弱くなり、処理対象粒子からニグロシン粒子が脱離し易くなる。なお、トナーの正帯電性が過剰に強くなることを抑制するためには、非針状磁性粒子の表面にはニグロシンが存在しないことが好ましい。
【００２４】
十分なトナーの残留磁化、定着性、及び帯電性を確保しつつトナー粒子からの磁性粉の脱離を抑制するためには、針状磁性粒子が、ニグロシンで表面処理されたフェライト粒子であり、ニグロシンの量が、フェライト粒子１００質量部に対して２質量部以上４質量部以下であることが好ましい。
【００２５】
なお、磁性体の飽和磁化（単位：ｅｍｕ／ｇ）、残留磁化（単位：ｅｍｕ／ｇ）、及び保磁力（単位：Ｏｅ（エルステッド））は、例えば、次のような方法で測定できる。まず、磁性体を外部磁場（例えば、５ｋＯｅの磁場）の中にいれて、磁性体の磁化を飽和させ、磁性体の飽和磁化を測定する。続けて、外部磁場をゼロにして、磁性体の残留磁化を測定する。続けて、逆向きの外部磁場を磁性体にかけて磁性体の磁化をゼロにした時の外部磁場の強さ（保磁力）を測定する。なお、磁性体の磁気ヒステリシス曲線を測定し、磁気ヒステリシス曲線から飽和磁化等を読み取ってもよい。
【００２６】
トナーの耐熱保存性及び低温定着性の両立を図るためには、トナー母粒子の体積中位径（Ｄ50）が４μｍ以上９μｍ以下であることが好ましい。
【００２７】
以下、非カプセルトナー粒子の構成の好適な例について説明する。トナー母粒子及び外添剤について、順に説明する。トナーの用途に応じて必要のない成分（例えば、内添剤又は外添剤）を割愛してもよい。
【００２８】
［トナー母粒子］
（結着樹脂）
トナー母粒子では、一般に、成分の大部分（例えば、８５質量％以上）を結着樹脂が占める。このため、結着樹脂の性質がトナー母粒子全体の性質に大きな影響を与えると考えられる。結着樹脂として複数種の樹脂を組み合わせて使用することで、結着樹脂の性質（より具体的には、水酸基価、酸価、Ｔｇ、又はＴｍ等）を調整することができる。結着樹脂がエステル基、水酸基、エーテル基、酸基、又はメチル基を有する場合には、トナー母粒子はアニオン性になる傾向が強くなり、結着樹脂がアミノ基又はアミド基を有する場合には、トナー母粒子はカチオン性になる傾向が強くなる。
【００２９】
前述の基本構成を有する磁性トナーでは、トナー母粒子が、結着樹脂として、結晶性ポリエステル樹脂及び非結晶性樹脂を含有する。
【００３０】
トナーの低温定着性を向上させるためには、トナー母粒子に含有される結晶性ポリエステル樹脂の結晶性指数が０．９０以上１．５０以下であることが好ましい。こうした結晶性指数を有する結晶性ポリエステル樹脂は、シャープメルト性に優れる。なお、結晶性指数は、融点（Ｍｐ）に対する軟化点（Ｔｍ）の比率（＝Ｔｍ／Ｍｐ）である。非結晶性ポリエステル樹脂については、明確なＭｐを測定できないことが多い。ポリエステル樹脂の結晶性指数は、ポリエステル樹脂を合成するための材料（例えば、アルコール及び／又はカルボン酸）の種類又は使用量を変更することで、調整できる。
【００３１】
非結晶性樹脂としては、例えば、スチレン系樹脂、アクリル酸系樹脂（より具体的には、アクリル酸エステル重合体又はメタクリル酸エステル重合体等）、オレフィン系樹脂（より具体的には、ポリエチレン樹脂又はポリプロピレン樹脂等）、塩化ビニル樹脂、ポリビニルアルコール、ビニルエーテル樹脂、Ｎ−ビニル樹脂、ポリエステル樹脂、ポリアミド樹脂、又はウレタン樹脂のような熱可塑性樹脂が好ましい。また、これら各樹脂の共重合体、すなわち上記樹脂中に任意の繰返し単位が導入された共重合体（より具体的には、スチレン−アクリル酸系樹脂又はスチレン−ブタジエン系樹脂等）も、非結晶性樹脂として好適に使用できる。
【００３２】
トナーの耐熱保存性及び低温定着性の両立を図るためには、トナー母粒子が、非結晶性樹脂としてポリエステル樹脂及び／又はスチレン−アクリル酸系樹脂を含有することが好ましい。
【００３３】
ポリエステル樹脂は、１種以上のアルコールと１種以上のカルボン酸とを縮重合させることで得られる。ポリエステル樹脂はアルコール成分と酸成分とを含む。ポリエステル樹脂を合成するためのアルコールとしては、例えば以下に示すような、２価アルコール（より具体的には、ジオール類又はビスフェノール類等）又は３価以上のアルコールを好適に使用できる。ポリエステル樹脂を合成するためのカルボン酸としては、例えば以下に示すような、２価カルボン酸又は３価以上のカルボン酸を好適に使用できる。
【００３４】
ジオール類の好適な例としては、エチレングリコール、ジエチレングリコール、トリエチレングリコール、１，２−プロパンジオール、１，３−プロパンジオール、１，４−ブタンジオール、ネオペンチルグリコール、２−ブテン−１，４−ジオール、１，５−ペンタンジオール、１，６−ヘキサンジオール、１，４−シクロヘキサンジメタノール、ジプロピレングリコール、ポリエチレングリコール、ポリプロピレングリコール、又はポリテトラメチレングリコールが挙げられる。
【００３５】
ビスフェノール類の好適な例としては、ビスフェノールＡ、水素添加ビスフェノールＡ、ビスフェノールＡエチレンオキサイド付加物、又はビスフェノールＡプロピレンオキサイド付加物が挙げられる。
【００３６】
３価以上のアルコールの好適な例としては、ソルビトール、１，２，３，６−ヘキサンテトロール、１，４−ソルビタン、ペンタエリスリトール、ジペンタエリスリトール、トリペンタエリスリトール、１，２，４−ブタントリオール、１，２，５−ペンタントリオール、グリセロール、ジグリセロール、２−メチルプロパントリオール、２−メチル−１，２，４−ブタントリオール、トリメチロールエタン、トリメチロールプロパン、又は１，３，５−トリヒドロキシメチルベンゼンが挙げられる。
【００３７】
２価カルボン酸の好適な例としては、マレイン酸、フマル酸、シトラコン酸、イタコン酸、グルタコン酸、フタル酸、イソフタル酸、テレフタル酸、シクロヘキサンジカルボン酸、アジピン酸、セバシン酸、アゼライン酸、マロン酸、コハク酸、アルキルコハク酸（より具体的には、ｎ−ブチルコハク酸、イソブチルコハク酸、ｎ−オクチルコハク酸、ｎ−ドデシルコハク酸、又はイソドデシルコハク酸等）、又はアルケニルコハク酸（より具体的には、ｎ−ブテニルコハク酸、イソブテニルコハク酸、ｎ−オクテニルコハク酸、ｎ−ドデセニルコハク酸、又はイソドデセニルコハク酸等）が挙げられる。
【００３８】
３価以上のカルボン酸の好適な例としては、１，２，４−ベンゼントリカルボン酸（トリメリット酸）、２，５，７−ナフタレントリカルボン酸、１，２，４−ナフタレントリカルボン酸、１，２，４−ブタントリカルボン酸、１，２，５−ヘキサントリカルボン酸、１，３−ジカルボキシル−２−メチル−２−メチレンカルボキシプロパン、１，２，４−シクロヘキサントリカルボン酸、テトラ（メチレンカルボキシル）メタン、１，２，７，８−オクタンテトラカルボン酸、ピロメリット酸、又はエンポール三量体酸が挙げられる。
【００３９】
スチレン−アクリル酸系樹脂は、１種以上のスチレン系モノマーと１種以上のアクリル酸系モノマーとの共重合体である。スチレン−アクリル酸系樹脂を合成するためには、例えば以下に示すような、スチレン系モノマー及びアクリル酸系モノマーを好適に使用できる。カルボキシル基を有するアクリル酸系モノマーを用いることで、スチレン−アクリル酸系樹脂にカルボキシル基を導入できる。また、水酸基を有するモノマー（より具体的には、ｐ−ヒドロキシスチレン、ｍ−ヒドロキシスチレン、又は（メタ）アクリル酸ヒドロキシアルキルエステル等）を用いることで、スチレン−アクリル酸系樹脂に水酸基を導入できる。
【００４０】
スチレン系モノマーの好適な例としては、スチレン、アルキルスチレン（より具体的には、α−メチルスチレン、ｐ−エチルスチレン、又は４−ｔｅｒｔ−ブチルスチレン等）、ｐ−ヒドロキシスチレン、ｍ−ヒドロキシスチレン、ビニルトルエン、α−クロロスチレン、ｏ−クロロスチレン、ｍ−クロロスチレン、又はｐ−クロロスチレンが挙げられる。
【００４１】
アクリル酸系モノマーの好適な例としては、（メタ）アクリル酸、（メタ）アクリル酸アルキルエステル、又は（メタ）アクリル酸ヒドロキシアルキルエステルが挙げられる。（メタ）アクリル酸アルキルエステルの好適な例としては、（メタ）アクリル酸メチル、（メタ）アクリル酸エチル、（メタ）アクリル酸ｎ−プロピル、（メタ）アクリル酸ｉｓｏ−プロピル、（メタ）アクリル酸ｎ−ブチル、（メタ）アクリル酸ｉｓｏ−ブチル、又は（メタ）アクリル酸２−エチルヘキシルが挙げられる。（メタ）アクリル酸ヒドロキシアルキルエステルの好適な例としては、（メタ）アクリル酸２−ヒドロキシエチル、（メタ）アクリル酸３−ヒドロキシプロピル、（メタ）アクリル酸２−ヒドロキシプロピル、又は（メタ）アクリル酸４−ヒドロキシブチルが挙げられる。
【００４２】
（着色剤）
トナー母粒子は、着色剤（例えば、黒色着色剤）を含有していてもよい。黒色着色剤の例としては、カーボンブラック、オイルファーネスブラック、チャンネルブラック、ランプブラック、アセチレンブラック、又はアニリンブラックが挙げられる。
【００４３】
黒色着色剤の量は、結着樹脂１００質量部に対して、０．１質量部以上１０質量部以下であることが好ましい。
【００４４】
（離型剤）
トナー母粒子は、離型剤を含有していてもよい。離型剤は、例えば、トナーの定着性又は耐オフセット性を向上させる目的で使用される。トナーの定着性又は耐オフセット性を向上させるためには、離型剤の量は、結着樹脂１００質量部に対して、１質量部以上３０質量部以下であることが好ましい。
【００４５】
離型剤としては、例えば、低分子量ポリエチレン、低分子量ポリプロピレン、ポリオレフィン共重合物、ポリオレフィンワックス、マイクロクリスタリンワックス、パラフィンワックス、又はフィッシャートロプシュワックスのような脂肪族炭化水素ワックス；酸化ポリエチレンワックス又はそのブロック共重合体のような脂肪族炭化水素ワックスの酸化物；キャンデリラワックス、カルナバワックス、木ろう、ホホバろう、又はライスワックスのような植物性ワックス；みつろう、ラノリン、又は鯨ろうのような動物性ワックス；オゾケライト、セレシン、又はペトロラタムのような鉱物ワックス；モンタン酸エステルワックス又はカスターワックスのような脂肪酸エステルを主成分とするワックス類；脱酸カルナバワックスのような、脂肪酸エステルの一部又は全部が脱酸化したワックスを好適に使用できる。１種類の離型剤を単独で使用してもよいし、複数種の離型剤を併用してもよい。
【００４６】
（電荷制御剤）
トナー母粒子は、電荷制御剤を含有させてもよい。電荷制御剤は、例えば、トナーの帯電安定性又は帯電立ち上がり特性を向上させる目的で使用される。トナーの帯電立ち上がり特性は、短時間で所定の帯電レベルにトナーを帯電可能か否かの指標になる。
【００４７】
トナー母粒子に負帯電性の電荷制御剤を含有させることで、トナー母粒子のアニオン性を強めることができる。また、トナー母粒子に正帯電性の電荷制御剤を含有させることで、トナー母粒子のカチオン性を強めることができる。ただし、トナーにおいて十分な帯電性が確保される場合には、トナー母粒子に電荷制御剤を含有させる必要はない。
【００４８】
正帯電性の電荷制御剤としては、ピリダジン、ピリミジン、ピラジン、１，２−オキサジン、１，３−オキサジン、１，４−オキサジン、１，２−チアジン、１，３−チアジン、１，４−チアジン、１，２，３−トリアジン、１，２，４−トリアジン、１，３，５−トリアジン、１，２，４−オキサジアジン、１，３，４−オキサジアジン、１，２，６−オキサジアジン、１，３，４−チアジアジン、１，３，５−チアジアジン、１，２，３，４−テトラジン、１，２，４，５−テトラジン、１，２，３，５−テトラジン、１，２，４，６−オキサトリアジン、１，３，４，５−オキサトリアジン、フタラジン、キナゾリン、又はキノキサリンのようなアジン化合物；アジンファストレッドＦＣ、アジンファストレッド１２ＢＫ、アジンバイオレットＢＯ、アジンブラウン３Ｇ、アジンライトブラウンＧＲ、アジンダークグリ−ンＢＨ／Ｃ、アジンディープブラックＥＷ、又はアジンディープブラック３ＲＬ、又はニグロシンのような染料；ナフテン酸又は高級有機カルボン酸の金属塩類；アルコキシル化アミン；アルキルアミド；ベンジルデシルヘキシルメチルアンモニウムクロライド、又はデシルトリメチルアンモニウムクロライドのような４級アンモニウム塩を好適に使用できる。上記正帯電性の電荷制御剤は、２種以上を組み合わせて使用できる。トナーの帯電立ち上がり特性を向上させるためには、上記正帯電性の電荷制御剤のうち、ニグロシン及び／又は４級アンモニウム塩を用いることが特に好ましい。
【００４９】
（磁性粉）
前述の基本構成を有する磁性トナーでは、トナー母粒子が、針状磁性粉（アスペクト比２．０以上の針状磁性粒子の粉体）と、非針状磁性粉（アスペクト比２．０未満の非針状磁性粒子の粉体）とを含有する。
【００５０】
針状磁性粉及び非針状磁性粉の各々の材料としては、例えば、強磁性金属（より具体的には、鉄、コバルト、ニッケル、又はこれら金属の１種以上を含む合金等）、強磁性金属酸化物（より具体的には、フェライト、マグネタイト、又は二酸化クロム等）、又は強磁性化処理が施された材料（より具体的には、熱処理により強磁性が付与された炭素材料等）を好適に使用できる。
【００５１】
針状磁性粒子は、ニグロシンで表面処理されている。ニグロシンは、アニリン化合物（より具体的には、アニリン又はアニリン塩酸塩等）と芳香族ニトロ化合物（より具体的には、ニトロベンゼン、ニトロフェノール、又はニトロクレゾール等）とを、触媒（より具体的には、鉄、塩化鉄、又は銅等）の存在下で酸化還元縮合反応させることによって得られる。こうして得られるニグロシンは、１種以上のアジン化合物を含む混合物であることが多い。アジン化合物は、環内に窒素原子を１個以上有する６員環を含む化合物である。ニグロシンの好適な例としては、フェナジン骨格を有するアジン化合物が挙げられる。
【００５２】
ニグロシン（Ｃ．Ｉ．ソルベントブラック５、Ｃ．Ｉ．ソルベントブラック７、及び他のニグロシン）の具体例として、オリヱント化学工業株式会社製の市販品を、以下に示す。なお、１種類の市販品を単独で使用してもよいし、２種以上の市販品を混ぜて使用してもよい。また、市販品に代えて又は加えて、市販品以外のニグロシン（特注品又は自作品）を使用してもよい。
【００５３】
（Ｃ．Ｉ．ソルベントブラック５）
・ＳＰＩＲＩＴ  ＢＬＡＣＫ：「ＡＢＬ」
・ＮＵＢＩＡＮ（登録商標）ＢＬＡＣＫ：「ＮＨ−８０５」／「ＮＨ−８１５」
【００５４】
（Ｃ．Ｉ．ソルベントブラック７）
・ＮＩＧＲＯＳＩＮＥ  ＢＡＳＥ：「ＥＸ」／「ＥＸ−ＢＰ」／「ＳＡＰＬ」
・ＳＰＥＣＩＡＬ  ＢＬＡＣＫ：「ＥＢ」
・ＮＵＢＩＡＮ  ＢＬＡＣＫ：「ＴＮ−８７０」／「ＴＮ−８７７」／「ＴＨ−８０７」
【００５５】
（他のニグロシン）
・ＢＯＮＴＲＯＮ（登録商標）：「Ｎ−７１」／「Ｎ−７５」／「Ｎ−７９」
【００５６】
針状磁性粒子の表面処理で使用されるニグロシンは、トナー母粒子が内添剤として含有するニグロシンと同じであってもよい。これらを同じ物質にすることで、帯電傾向のばらつきに起因するトナー母粒子の変質などを抑制し、トナーの信頼性を高めることが可能になる。
【００５７】
針状磁性粒子は、ニグロシンのほかに、ニグロシン以外の表面処理剤（以下、他の表面処理剤と記載する）でさらに表面処理されていてもよい。他の表面処理剤の例としては、シラン化合物又はシリコーンオイルが挙げられる。
【００５８】
ニグロシンを含有する樹脂膜で針状磁性粒子の表面を覆ってもよい。
【００５９】
［外添剤］
トナー母粒子の表面に外添剤（詳しくは、複数の外添剤粒子を含む粉体）を付着させてもよい。例えば、トナー母粒子（粉体）と外添剤（粉体）とを一緒に攪拌することで、物理的な力でトナー母粒子の表面に外添剤が付着（物理的結合）する。外添剤は、例えばトナーの流動性又は取扱性を向上させるために使用される。トナー粒子からの外添剤粒子の脱離を抑制しながら外添剤の機能を十分に発揮させるためには、外添剤の量（複数種の外添剤粒子を使用する場合には、それら外添剤粒子の合計量）が、トナー母粒子１００質量部に対して、０．５質量部以上１０質量部以下であることが好ましい。また、トナーの流動性又は取扱性を向上させるためには、外添剤の粒子径は０．０１μｍ以上１．０μｍ以下であることが好ましい。
【００６０】
外添剤粒子としては、無機粒子が好ましく、シリカ粒子、又は金属酸化物（より具体的には、アルミナ、ジルコニア、酸化チタン、酸化マグネシウム、酸化亜鉛、チタン酸ストロンチウム、又はチタン酸バリウム等）の粒子が特に好ましい。ただし、外添剤粒子として、樹脂粒子を使用してもよい。１種類の外添剤粒子を単独で使用してもよいし、複数種の外添剤粒子を併用してもよい。
【００６１】
［トナーの製造方法］
前述の基本構成を有する磁性トナーを容易かつ好適に製造するためには、例えば、次に示す溶融混練工程、粉砕工程、洗浄工程、乾燥工程、及び外添工程を含むトナーの製造方法が好ましい。
【００６２】
（溶融混練工程）
以下、溶融混練工程の一例について説明する。溶融混練工程では、結晶性ポリエステル樹脂、非結晶性樹脂、及び磁性粉を含むトナー材料（例えば、結晶性ポリエステル樹脂、非結晶性ポリエステル樹脂、着色剤、離型剤、電荷制御剤、及び磁性粉）を混合して、混合物を得る。使用される磁性粉は、前述の基本構成で規定される構成を有する。詳しくは、磁性粉は、針状磁性粉と非針状磁性粉とを含む。針状磁性粒子は、ニグロシンで表面処理されている。例えば、針状磁性粉とニグロシンとの混合物を、混合装置（例えば、ＦＭミキサー）を用いて適当な回転速度（例えば、８００ｒｐｍ以上２８００ｒｐｍ以下）で適当な時間（例えば、３０秒間以上１０分間以下）攪拌することで、容易に針状磁性粒子をニグロシンで表面処理できる。また、液中でニグロシンと他の表面処理剤とを相溶させて、その液中に針状磁性粒子を加えて液を攪拌することで、針状磁性粒子をニグロシンと他の表面処理剤とで表面処理してもよい。トナー材料の混合には、混合装置（例えば、ＦＭミキサー）を好適に使用できる。トナー材料としては、結着樹脂及び着色剤を含むマスターバッチを用いてもよい。
【００６３】
続けて、得られた混合物を溶融混練し、溶融混練物を得る。混合物の溶融混練には、二軸押出機、三本ロール混練機、又は二本ロール混練機を好適に使用できる。
【００６４】
（粉砕工程）
以下、粉砕工程の一例について説明する。まず、ドラムフレーカーのような冷却固化装置を用いて溶融混練物を冷却することにより固化する。続けて、第１の粉砕装置を用いて、得られた固化物を粗粉砕する。その後、得られた粗粉砕物を、第２の粉砕装置を用いてさらに粉砕して、粉体を得る。得られた粉体（粉砕物）を、分級機（例えば、風力分級機）を用いて分級してもよい。
【００６５】
（洗浄工程）
粉砕工程の後、例えば水を用いてトナー母粒子を洗浄してもよい。トナー母粒子の洗浄方法としては、例えば、トナー母粒子を含む分散液を固液分離して、ウェットケーキ状のトナー母粒子を回収し、回収されたウェットケーキ状のトナー母粒子を水で洗浄する方法が好ましい。また、トナー母粒子の洗浄方法としては、トナー母粒子を含む分散液中のトナー母粒子を沈降させ、上澄み液を水と置換し、置換後にトナー母粒子を水に再分散させる方法が好ましい。
【００６６】
（乾燥工程）
洗浄工程の後、トナー母粒子を乾燥してもよい。例えば、乾燥機（より具体的には、スプレードライヤー、流動層乾燥機、真空凍結乾燥器、又は減圧乾燥機等）を用いてトナー母粒子を乾燥することができる。乾燥中のトナー母粒子の凝集を抑制するためには、スプレードライヤーを用いてトナー母粒子を乾燥することが好ましい。スプレードライヤーを用いる場合には、例えば、外添剤（より具体的には、シリカ粒子等）が分散した分散液をトナー母粒子に噴霧することで、乾燥工程と後述の外添工程とを同時に行うことが可能になる。
【００６７】
（外添工程）
トナー母粒子の表面に外添剤を付着させてもよい。混合機を用いて、トナー母粒子に外添剤が埋め込まれないような条件でトナー母粒子と外添剤とを混合することで、トナー母粒子の表面に外添剤を付着させることができる。
【００６８】
上記工程により、トナー粒子を多数含むトナーを製造することができる。なお、必要のない工程は割愛してもよい。例えば、市販品をそのまま材料として用いることができる場合には、市販品を用いることで、その材料を調製する工程を割愛できる。また、トナー母粒子の表面に外添剤を付着させない（外添工程を割愛する）場合には、トナー母粒子がトナー粒子に相当する。また、所定の化合物を得るために、原料として、その化合物の塩、エステル、水和物、又は無水物を使用してもよい。効率的にトナーを製造するためには、多数のトナー粒子を同時に形成することが好ましい。同時に製造されたトナー粒子は、互いに略同一の構成を有すると考えられる。
【実施例】
【００６９】
本発明の実施例について説明する。表１に、実施例又は比較例に係るトナーＴＡ−１〜ＴＡ−６及びＴＢ−１〜ＴＢ−３（それぞれＭＩＣＲ用磁性トナー）を示す。また、表２には、表１に示される各トナーの製造に用いられるフェライト粒子を示す。表３には、針状磁性粉におけるフェライト粒子の表面処理条件を示す。
【００７０】
【表１】
0006471723.tif 000002
【００７１】
【表２】
0006471723.tif 000003
【００７２】
【表３】
0006471723.tif 000004
【００７３】
以下、トナーＴＡ−１〜ＴＡ−６及びＴＢ−１〜ＴＢ−３の製造方法、評価方法、及び評価結果について、順に説明する。なお、誤差が生じる評価においては、誤差が十分小さくなる相当数の測定値を得て、得られた測定値の算術平均を評価値とした。
【００７４】
［トナーの製造方法］
（結晶性ポリエステル樹脂の準備）
結晶性ポリエステル樹脂として、花王株式会社製の「ＨＤＫ−Ｃ１４」を準備した。
【００７５】
（非結晶性ポリエステル樹脂の準備）
ビスフェノールＡエチレンオキサイド付加物（詳しくは、ビスフェノールＡを骨格にしてエチレンオキサイドを付加したアルコール）に、多官能基を有する酸（詳しくは、テレフタル酸）を反応させることにより、非結晶性ポリエステル樹脂を合成した。
【００７６】
（非針状磁性粉の準備）
非針状磁性粉としては、表２に示す物性を有するフェライト粒子の粉体を準備した。非針状磁性粉に含まれる非針状磁性粒子のアスペクト比は１．３であった（表２参照）。非針状磁性粒子の形状は、多面体状であった。
【００７７】
（針状磁性粉の準備）
表２に示す物性を有するフェライト粒子（処理対象粒子）の粉体に、表３に示す表面処理を行って、針状磁性粉ＭＡ〜ＭＤを得た。詳しくは、ＦＭミキサー（日本コークス工業株式会社製「ＦＭ−２０Ｂ」）を用いて、フェライト粒子（粉体）１０００ｇと、トリメトキシシラン化合物（γ−グリシドオキシプロピレントリメトキシシラン）１０ｇと、表３に示す量のニグロシン（オリヱント化学工業株式会社製「ＢＯＮＴＲＯＮ  Ｎ−７１」）とを、回転速度５００ｒｐｍで５分間混合した。例えば、針状磁性粉ＭＡの調製では、フェライト粒子（粉体）１０００ｇに対して、ニグロシンを３０ｇ添加した（表３参照）。また、針状磁性粉ＭＤの調製では、ニグロシンを添加しなかった。針状磁性粉ＭＡ〜ＭＤの各々に含まれる針状磁性粒子のアスペクト比は、表面処理前と変わらず３．６であった（表２参照）。
【００７８】
（トナー母粒子の作製）
ＦＭミキサー（日本コークス工業株式会社製「ＦＭ−２０Ｂ」）を用いて、結晶性樹脂（前述のように準備した結晶性ポリエステル樹脂）２質量部と、非結晶性樹脂（前述のように準備した非結晶性ポリエステル樹脂）と、着色剤（カーボンブラック：三菱化学株式会社製「ＭＡ−１００」）５質量部と、離型剤（エステルワックス：日油株式会社製「ニッサンエレクトール（登録商標）ＷＥＰ−３」）４質量部と、電荷制御剤（ニグロシン：オリヱント化学工業株式会社製「ＢＯＮＴＲＯＮ  Ｎ−７１」）１質量部と、針状磁性粉（各トナーに定められた、表１に示される針状磁性粉ＭＡ〜ＭＤのいずれか）と、非針状磁性粉（前述のように準備した非針状磁性粉）とを、温度４０℃かつ回転速度１５００ｒｐｍで５分間混合した。非結晶性樹脂（非結晶性ポリエステル樹脂）と針状磁性粉と非針状磁性粉との各々の添加量は、表１に示すとおりであった。例えば、トナーＴＡ−１の製造では、非結晶性ポリエステル樹脂を３８質量部、針状磁性粉ＭＡを４０質量部、非針状磁性粉（フェライト粒子）を１０質量部、それぞれ添加した。また、トナーＴＢ−１の製造では、非結晶性ポリエステル樹脂を３８質量部、針状磁性粉ＭＡを５０質量部、それぞれ添加し、非針状磁性粉を添加しなかった。
【００７９】
続けて、得られた混合物を、２軸押出機（株式会社池貝製「ＰＣＭ−３０」）を用いて溶融混練した。その後、得られた混練物を冷却した。その結果、板状の混練物が得られた。続けて、得られた板状の混練物を、粉砕機（ホソカワミクロン株式会社製「ロートプレックス（登録商標）」）を用いて粗粉砕した。続けて、得られた粗粉砕物を、粉砕機（フロイント・ターボ株式会社製「ターボミルＲＳ型」）を用いて微粉砕した。続けて、得られた微粉砕物を、分級機（日鉄鉱業株式会社製「エルボージェットＥＪ−ＬＡＢＯ型」）を用いて分級した。その結果、体積中位径（Ｄ50）６μｍのトナー母粒子が得られた。
【００８０】
（外添工程）
ＦＭミキサー（日本コークス工業株式会社製「ＦＭ−２０Ｂ」）を用いて、回転速度１５００ｒｐｍの条件で、トナー母粒子１００質量部と、第１シリカ粒子（キャボット社製「ＣＡＢ−Ｏ−ＳＩＬ（登録商標）ＴＧ−７１２０」）１．０質量部と、第２シリカ粒子（テイカ株式会社製「ＭＳ−２２０ＮＦ」）０．５質量部と、第１酸化チタン粒子（チタン工業株式会社製「ＥＣ−１００」）１．２質量部と、第２酸化チタン粒子（石原産業株式会社製「ＥＴ−８０８」）０．４質量部とを、５分間混合した。これにより、トナー母粒子の表面に外添剤（シリカ粒子及び酸化チタン粒子）が付着した。その後、３００メッシュ（目開き４８μｍ）の篩を用いて篩別を行った。その結果、多数のトナー粒子（磁性粒子）を含む磁性トナー（表１に示されるトナーＴＡ−１〜ＴＡ−６及びＴＢ−１〜ＴＢ−３）が得られた。
【００８１】
上記のようにして得られたトナーＴＡ−１〜ＴＡ−６及びＴＢ−１〜ＴＢ−３に関して、残留磁化の測定結果は、表１に示すとおりであった。例えば、トナーＴＡ−１に関しては、残留磁化が１２．９ｅｍｕ／ｇであった。残留磁化の測定条件は、下記のとおりであった。
【００８２】
＜残留磁化の測定条件＞
・測定装置：高感度振動試料型磁力計（東英工業株式会社製「ＶＳＭ−Ｐ７」）
・測定モード：３／４ループ
・測定磁界範囲：−５ｋＯｅ〜＋５ｋＯｅ
・サンプル量：約５５ｍｇ
【００８３】
［評価方法］
各試料（トナーＴＡ−１〜ＴＡ−６及びＴＢ−１〜ＴＢ−３）の評価方法は、以下のとおりである。
【００８４】
（磁性粉の分散性）
試料（トナー）に含まれるトナー粒子を、ウルトラミクロトーム（ＲＭＣ社製「ＭＴ−６０００ＸＬ」）を用いて切断し、電子顕微鏡を用いてトナー粒子の断面を観察した。下記基準に従って、磁性粉の分散性を評価した。
○（良い）：磁性粉の塊が観察されなかった。
△（普通）：磁性粉の小さい塊が観察された。
×（悪い）：磁性粉の大きい塊が観察された。
【００８５】
（定着性）
評価機としては、モノクロプリンター（京セラドキュメントソリューションズ株式会社製「ＦＳ−４０２０ＤＮ」）を用いた。インストールモードで評価機の現像装置に試料（トナー）約２００ｇをセットした。また、評価機の定着温度は１８０℃に設定した。
【００８６】
温度２３℃かつ湿度５５％ＲＨの環境下、上記評価機を用いて、評価用紙（ニーナ社製「クラシッククレスト（登録商標）」）に印字率９０％の画像を形成した。その後、画像が形成された紙を評価機の定着装置に通した。続けて、反射濃度計（Ｘ−Ｒｉｔｅ社製「ＳｐｅｃｔｒｏＥｙｅ（登録商標）」）を用いて、定着装置に通した紙上の画像の画像濃度（以下、擦り前ＩＤと記載する）を測定した。続けて、布帛で被覆した１ｋｇの分銅を用いて、評価用紙上の画像を１０往復摩擦した。続けて、反射濃度計（ＳｐｅｃｔｒｏＥｙｅ）を用いて、評価用紙上の画像の画像濃度（以下、擦り後ＩＤと記載する）を測定した。続けて、式「定着率＝１００×擦り後ＩＤ／擦り前ＩＤ」に従って、定着率（単位：％）を求めた。定着率は、擦る前の画像濃度（ＩＤ）を基準にして、擦った後で画像濃度（ＩＤ）がどの程度低下するかを示している。すなわち、定着率は、画像を構成するトナーのうち十分に定着したトナーの割合を示す指標となる。
◎（非常に良い）：定着率が９５％以上であった。
○（良い）：定着率が９０％以上９５％未満であった。
×（悪い）：定着率が９０％未満であった。
【００８７】
（画像濃度及びかぶり濃度）
Ｎ／Ｎ環境（温度２３℃かつ湿度５５％ＲＨ）下とＨ／Ｈ環境（温度２８℃かつ湿度８０％ＲＨ）下との各々で、画像濃度及びかぶり濃度の各々の評価を行った。所定の環境（Ｎ／Ｎ環境又はＨ／Ｈ環境）下、試料（トナー）をセットしたモノクロプリンター（京セラドキュメントソリューションズ株式会社製「ＦＳ−２０２０ＤＮ」）を用いて、ソリッド部と空白部とを含むサンプル画像を評価用紙に印刷した。そして、反射濃度計（Ｘ−Ｒｉｔｅ社製「ＲＤ９１４」）を用いて、印刷された紙におけるサンプル画像のソリッド部の反射濃度（ＩＤ：画像濃度）を測定した。また、上記反射濃度計（ＲＤ９１４）を用いて、印刷された紙におけるサンプル画像の空白部と、印刷していないベースペーパー（未印刷紙）との各々について、反射濃度を測定した。そして、次の式に基づいて、かぶり濃度（ＦＤ）を算出した。
ＦＤ＝（空白部の反射濃度）−（未印刷紙の反射濃度）
【００８８】
画像濃度（ＩＤ）は、下記基準で評価した。
◎（非常に良い）：画像濃度（ＩＤ）が１．３０以上であった。
○（良い）：画像濃度（ＩＤ）が１．２０以上１．３０未満であった。
△（普通）：画像濃度（ＩＤ）が１．１０以上１．２０未満であった。
×（悪い）：画像濃度（ＩＤ）が１．１０未満であった。
【００８９】
かぶり濃度（ＦＤ）は、下記基準で評価した。
◎（非常に良い）：かぶり濃度（ＦＤ）が０．０１０未満であった。
○（良い）：かぶり濃度（ＦＤ）が０．０１０以上０．０２０未満であった。
△（普通）：かぶり濃度（ＦＤ）が０．０２０以上０．１００未満であった。
×（悪い）：かぶり濃度（ＦＤ）が０．１００以上であった。
【００９０】
（磁気読取性）
温度２３℃かつ湿度５５％ＲＨの環境下、試料（トナー）をセットしたモノクロプリンター（京セラドキュメントソリューションズ株式会社製「ＦＳ−２０２０ＤＮ」）を用いて、評価用紙にＥ１３Ｂフォントを印字した。ＭＩＣＲリーダー（ＲＤＭ社製「ＭＩＣＲ  Ｑｕａｌｉｆｉｅｒ」）を用いて、印字されたフォントの読取率を測定した。読取率が９０％以上２００％未満であれば○（良い）と評価し、読取率が９０％未満又は２００％以上であれば×（良くない）と評価した。なお、読取率１００％は、標準テストパターンの読取率に相当する。
【００９１】
［評価結果］
トナーＴＡ−１〜ＴＡ−６及びＴＢ−１〜ＴＢ−３の各々の評価結果を、表４に示す。表４は、磁性粉の分散性（顕微鏡観察による評価結果）、定着性（定着率）、Ｎ／Ｎ環境下での画像評価（画像濃度及びかぶり濃度）、Ｈ／Ｈ環境下での画像評価（画像濃度及びかぶり濃度）、及び磁気読取性（読取率）の各々の測定値を示している。
【００９２】
【表４】
0006471723.tif 000005
【００９３】
トナーＴＡ−１〜ＴＡ−６（実施例１〜６に係る磁性トナー）はそれぞれ、前述の基本構成を有していた。詳しくは、トナーＴＡ−１〜ＴＡ−６ではそれぞれ、トナー粒子が、結晶性ポリエステル樹脂と、非結晶性樹脂と、磁性粉とを含有していた。表２に示されるように、磁性粉は、針状磁性粉（アスペクト比２．０以上の針状磁性粒子の粉体）と、非針状磁性粉（アスペクト比２．０未満の非針状磁性粒子の粉体）とを含んでいた。針状磁性粒子は、ニグロシンで表面処理されていた。ニグロシンは、粒子の状態で針状磁性粒子の表面に存在していた。また、非針状磁性粒子の表面にはニグロシンが存在しなかった。表１に示されるように、トナーＴＡ−１〜ＴＡ−６の各々の残留磁化は７ｅｍｕ／ｇ以上２０ｅｍｕ／ｇ以下であった。
【００９４】
表４に示されるように、トナーＴＡ−１〜ＴＡ−６はそれぞれ、磁性粉の分散性、定着性、Ｎ／Ｎ環境下での画像評価、Ｈ／Ｈ環境下での画像評価、及び磁気読取性に優れていた。
【００９５】
トナーＴＢ−２（比較例２に係る磁性トナー）は、磁性粉の分散性、及び画像評価で、トナーＴＡ−１〜ＴＡ−６よりも劣っていた。トナーＴＢ−２では、磁性粉の分散不良でリークが生じ、トナーの帯電量が不十分になったと考えられる。
【００９６】
なお、トナーＴＡ−１の製造方法において、非結晶性樹脂として、非結晶性ポリエステル樹脂の代わりに非結晶性スチレン−アクリル酸系樹脂（具体的には、スチレンとアクリル酸ｎ−ブチルとの共重合体）を使用した場合にも、全ての評価で良い結果（○又は◎）が得られた。ただし、定着性の評価に関しては、非結晶性ポリエステル樹脂を使用した場合のほうが良かった。
【産業上の利用可能性】
【００９７】
本発明に係る磁性トナーは、例えば複写機、プリンター、又は複合機において画像を形成するために用いることができる。